СПОСОБ ПОЛУЧЕНИЯ ПОКРЫТОГО КЛЕЙКОГО СЛОЯ С УЛУЧШЕННЫМИ ОПТИЧЕСКИМИ ХАРАКТЕРИСТИКАМИ, МНОГОСЛОЙНОЕ ИЗДЕЛИЕ И СПОСОБ ЕГО ПОЛУЧЕНИЯ С УЛУЧШЕННЫМИ ХАРАКТЕРИСТИКАМИ СЦЕПЛЕНИЯ МЕЖДУ СЛОЯМИ ЗА СЧЕТ СНИЖЕНИЯ ВОЗДУШНОЙ ПРОСЛОЙКИ МЕЖДУ НИМИ

1. Способ получения покрытого клейкого слоя с улучшенными оптическими характеристиками, в котором берут подложку отделяемой подкладки, имеющую поверхность, затем на поверхность подложки наносят отверждаемую композицию, содержащую отверждаемый органополисилоксан, с образованием отвержденной кремнийорганической открепляемой поверхности, после чего на упомянутую отвержденную кремнийорганическую открепляемую поверхность наносят клейкую композицию, отличающийся тем, что в состав вышеупомянутой отверждаемой композиции включают группу частиц диоксида кремния, имеющих средний размер от примерно 1 до примерно 7 мкм.
2. Способ по п.1, отличающийся тем, что органополисилоксан выбирают с термически отверждаемыми свойствами.
3. Способ по п.1, отличающийся тем, что в состав отверждаемой композиции дополнительно включают сшивающий агент.
4. Способ по п.3, отличающийся тем, что в качестве сшивающего агента используют гидрополисилоксан.
5. Способ по п.1, отличающийся тем, что поверхность частиц диоксида кремния предварительно обрабатывают органическими веществами.
6. Способ по п.1, отличающийся тем, что в состав клейкой композиции включают эмульсионный акриловый клей.
7. Способ по п.6, отличающийся тем, что клейкую композицию дополнительно высушивают с образованием клейкого слоя.
8. Способ по п.1, отличающийся тем, что клейкую композицию наносят на отвержденную кремнийорганическую открепляемую поверхность наливом.
9. Способ по п.1, отличающийся тем, что в качестве подложки используют полиэфирную пленку.
10. Способ по п.1, отличающийся тем, что частицы диоксида кремния берут со средним размером от примерно 2 до примерно 4 мкм.
11. Способ получения многослойного изделия с улучшенными характеристиками сцепления между слоями за счет снижения воздушной прослойки между ними, состоящего из отделяемой подкладки и нанесенного клейкого слоя, в котором берут подложку отделяемой подкладки, имеющую поверхность, затем на поверхность подложки наносят отверждаемую композицию, содержащую отверждаемый органополисилоксан, с образованием отвержденной кремнийорганической открепляемой поверхности, после чего на упомянутую отвержденную кремнийорганическую открепляемую поверхность наносят клейкую композицию, отличающийся тем, что в состав вышеупомянутой отверждаемой композиции включают группу частиц диоксида кремния, имеющих средний размер от примерно 1 до примерно 7 мкм, а клейкую композицию наносят наливом.
12. Способ по п.11, отличающийся тем, что органополисилоксан выбирают с термически отверждаемыми свойствами.
13. Способ по п.11, отличающийся тем, что в состав отверждаемой композиции дополнительно включают сшивающий агент.
14. Способ по п.13, отличающийся тем, что в качестве сшивающего агента используют гидрополисилоксан.
15. Способ по п.11, отличающийся тем, что поверхность частиц диоксида кремния предварительно обрабатывают органическими веществами.
16. Способ по п.11, отличающийся тем, что в состав клейкой композиции включают эмульсионный акриловый клей.
17. Способ по п.16, отличающийся тем, что клейкую композицию дополнительно высушивают с образованием клейкого слоя.
18. Способ по п.11, отличающийся тем, что в качестве подложки используют полиэфирную пленку.
19. Способ по п.11, отличающийся тем, что частицы диоксида кремния берут со средним размером от примерно 2 до примерно 4 мкм.
20. Многослойное изделие, включающее первую подложку, оптически чистую вторую подложку, оптически чистый слой контактного клея и открепляемый слой, который расположен между первой подложкой и слоем контактного клея и предпочтительно склеен с первой подложкой, при этом слой контактного клея расположен между открепляемым слоем и второй подложкой и предпочтительно склеен со второй подложкой, отличающееся тем, что в состав открепляемого слоя включена отвержденная композиция, состоящая из отверждаемого органополисилоксана и группы частиц диоксида кремния, имеющих средний размер от примерно 1 до примерно 7 мкм.